СПОСОБ ВОССТАНОВЛЕНИЯ ДЕФЕКТНОГО УЧАСТКА И УСТРОЙСТВО ДЛЯ ВОССТАНОВЛЕНИЯ ДЕФЕКТНОГО УЧАСТКА

1. Способ восстановления дефектного участка, образовавшегося в металлическом элементе, включающий:
первую стадию нагрева локальной зоны, включающей дефектный участок, с образованием первой зоны нагрева, сварку давлением дефектного участка за счет напряжения сжатия, действующего на первую зону нагрева, обусловленного сдерживанием периферией указанной зоны теплового расширения первой зоны нагрева; и
вторую стадию нагрева с образованием второй зоны нагрева за счет нагрева периферии первой зоны нагрева по истечении предварительно заданного периода времени после начала нагрева на первой стадии нагрева, при этом первую зону нагрева продолжают нагревать.
2. Способ восстановления дефектного участка по п.1, в котором первую стадию нагрева и вторую стадию нагрева продолжают в течение предварительно заданного периода времени.
3. Способ восстановления дефектного участка по п.1, в котором указанный металлический элемент включает основной металл и металл сварочного шва, предназначенный для соединения основного металла, при этом в зоне действия нагрева основного металла существует дефектный участок, образовавшийся при сварке, и образована первая зона нагрева, включающая зону действия нагрева.
4. Способ восстановления дефектного участка по п.3, в котором в основном металле вблизи зоны действия нагрева образована вторая зона нагрева.
5. Способ восстановления дефектного участка по п.1, включающий стадию одновременного охлаждения первой зоны нагрева и охлаждения второй зоны нагрева.
6. Способ восстановления дефектного участка по п.5, в котором после завершения стадии охлаждения первую и вторую зоны нагрева подвергают термической обработке для рекристаллизации.
7. Способ восстановления дефектного участка по п.6, в котором термическую обработку для рекристаллизации следует повторять два раза или более, при этом в процессе указанной обработки металлический элемент нагревают до температуры, равной или превышающей температуру превращения, и охлаждают до температуры, которая ниже температуры превращения.
8. Способ восстановления дефектного участка по п.6, в котором в процессе осуществления термической обработки для рекристаллизации проводят обработку, сопровождающуся изотермическим эвтектоидным превращением.
9. Устройство для восстановления дефектного участка, образовавшегося в металлическом элементе, содержащее первый нагреватель, размещенный в положении, в котором он обращен к дефектному участку, и локально нагревающий дефектный участок; и второй нагреватель, нагревающий периферию зоны, нагреваемой первым нагревателем.
10. Устройство для восстановления дефектного участка по п.9, в котором нагрев, осуществляемый посредством первого нагревателя, предшествует нагреву с помощью второго нагревателя.